"2層以上の樹脂層からなり、前記樹脂層の少なくとも1層をエチレンビニルアルコール共重合樹脂、塩化ビニリデン樹脂、アクリロニトリル樹脂、ポリエステル樹脂から選ばれる樹脂により形成してなるインキ収容管内に、イ電子供与性呈色性有機化合物、ロ電子受容性化合物、ハ前記両者の呈色反応の生起温度を決める反応媒体からなる可逆熱変色性組成物を含む可逆熱変色性インキ組成物とインキ逆流防止体とを内蔵してなり、前記インキ収容管の一端にボールを回転自在に抱持したボールペンチップを直接又は接続部材を介して装着したボールペンレフィル。前記樹脂層が少なくとも3層からなり、エチレンビニルアルコール共重合樹脂、塩化ビニリデン樹脂、アクリロニトリル樹脂、ポリエステル樹脂から選ばれる樹脂からなる樹脂層が内面層及び外面層を除く層を構成してなる請求項1記載のボールペンレフィル。前記内面層及び外面層がポリオレフィン樹脂により形成されてなる請求項1又は2記載のボールペンレフィル。前記樹脂層の少なくとも一層に紫外線吸収剤を含有してなる請求項1乃至3のいずれか一項に記載のボールペンレフィル。前記インキ収容管が透明性を有する請求項1乃至4のいずれか一項に記載のボールペンレフィル。前記可逆熱変色性組成物がインキ組成物中で発色状態である請求項1乃至5のいずれか一項に記載のボールペンレフィル。前記可逆熱変色性組成物を内包した可逆熱変色性マイクロカプセル顔料を用いてなる請求項1乃至6のいずれか一項に記載のボールペンレフィル。請求項1乃至7のいずれか一項に記載のボールペンレフィルを軸筒内に収容してなり、ボールペンチップを覆うキャップを備えたボールペン。請求項1乃至7のいずれか一項に記載のボールペンレフィルを、出没機構を備えた軸筒内に収容してなり、出没機構の作動によってボールペンレフィルの筆記先端部が軸筒前端開口部から出没するボールペン。軸筒内に複数のボールペンレフィルを収容し、出没機構の作動によっていずれかのボールペンレフィルの筆記先端部が軸筒前端開口部から出没する請求項9記載のボールペン。前記軸筒が透明性を有する請求項8乃至10のいずれか一項に記載のボールペン。摩擦部材を備えてなる請求項8乃至11のいずれか一項に記載のボールペン。本発明は、前記可逆熱変色性水性インキ組成物を内蔵したボールペンレフィルにおいて、耐光堅牢性を顕著に向上させて熱変色機能を永続させることができ、透明性を有するインキ収容管を用いる系においてはインキ残量が視認できるボールペンレフィル及びそれを収容したボールペンを提供するものである。本発明者らは、可逆熱変色性組成物の電子供与性呈色性有機化合物と電子受容性化合物との電子授受反応による熱変色機能が光劣化の過程で酸素の存在が大きく関与しており、無酸素雰囲気では光照射しても劣化し難くなり、酸素を排除できれば耐光性特に太陽の直射光を顕著に向上させることができ、紫外線のカットよりも酸素をカットする方が熱変色機能の劣化防止に効率的且つ効果が絶大であることを見出して本発明を完成させた。即ち、本発明は、2層以上の樹脂層からなり、前記樹脂層の少なくとも1層をエチレンビニルアルコール共重合樹脂、塩化ビニリデン樹脂、アクリロニトリル樹脂、ポリエステル樹脂から選ばれる樹脂により形成してなるインキ収容管内に、イ電子供与性呈色性有機化合物、ロ電子受容性化合物、ハ前記両者の呈色反応の生起温度を決める反応媒体からなる可逆熱変色性組成物を含む可逆熱変色性インキ組成物とインキ逆流防止体とを内蔵してなり、前記インキ収容管の一端にボールを回転自在に抱持したボールペンチップを直接又は接続部材を介して装着したボールペンレフィルを要件とする。更には、前記樹脂層が少なくとも3層からなり、エチレンビニルアルコール共重合樹脂、塩化ビニリデン樹脂、アクリロニトリル樹脂、ポリエステル樹脂から選ばれる樹脂からなる樹脂層が内面層及び外面層を除く層を構成してなること、前記内面層及び外面層がポリオレフィン樹脂により形成されてなること、前記樹脂層の少なくとも一層に紫外線吸収剤を含有してなること、前記インキ収容管が透明性を有すること、前記可逆熱変色性組成物がインキ組成物中で発色状態であること、前記可逆熱変色性組成物を内包した可逆熱変色性マイクロカプセル顔料を用いてなること等を要件とする。更には、前記ボールペンレフィルを軸筒内に収容してなり、ボールペンチップを覆うキャップを備えたボールペン、或いは、前記ボールペンレフィルを、出没機構を備えた軸筒内に収容してなり、出没機構の作動によってボールペンレフィルの筆記先端部が軸筒前端開口部から出没するボールペンを要件とする。本発明は、ボールペンレフィルに内蔵される可逆熱変色性インキ組成物の耐光堅牢性を顕著に向上させて熱変色機能を永続させることができるため、実用性に優れると共に、透明性を有するインキ収容管を用いる系においてはインキ残量が視認できるため、利便性に富むボールペンレフィル及びそれを収容したボールペンを提供できる。前記可逆熱変色性インキ組成物中に含まれる着色剤は、イ電子供与性呈色性有機化合物、ロ電子受容性化合物、ハ前記両者の呈色反応の生起温度を決める反応媒体からなる可逆熱変色性組成物である。前記可逆熱変色性組成物としては、特公昭51-44706号公報、特公昭51-44707号公報、特公平1-29398号公報等に記載された、所定の温度変色点を境としてその前後で変色し、高温側変色点以上の温度域で消色状態、低温側変色点以下の温度域で発色状態を呈し、前記両状態のうち常温域では特定の一方の状態しか存在せず、もう一方の状態は、その状態が発現するのに要した熱又は冷熱が適用されている間は維持されるが、前記熱又は冷熱の適用がなくなれば常温域で呈する状態に戻る、ヒステリシス幅が比較的小さい特性ΔH=1~7°Cを有する加熱消色型加熱により消色し、冷却により発色するの可逆熱変色性組成物を適用できる図1参照。また、特公平4-17154号公報、特開平7-179777号公報、特開平7-33997号公報、特開平8-39936号公報等に記載されている大きなヒステリシス特性ΔHB=8~50°Cを示す、即ち、温度変化による着色濃度の変化をプロットした曲線の形状が、温度を変色温度域より低温側から上昇させていく場合と逆に変色温度域より高温側から下降させていく場合とで大きく異なる経路を辿って変色し、完全発色温度t1以下の低温域での発色状態、又は完全消色温度t4以上の高温域での消色状態が、特定温度域t2~t3の間の温度域実質的二相保持温度域で色彩記憶性を有する加熱消色型加熱により消色し、冷却により発色するの可逆熱変色性組成物も適用できる図2参照。前記可逆熱変色性組成物の色濃度-温度曲線におけるヒステリシス特性について説明する。図2において、縦軸に色濃度、横軸に温度が表されている。温度変化による色濃度の変化は矢印に沿って進行する。ここで、Aは完全消色状態に達する温度t4以下、完全消色温度と称すにおける濃度を示す点であり、Bは消色を開始する温度t3以下、消色開始温度と称すにおける濃度を示す点であり、Cは発色を開始する温度t2以下、発色開始温度と称すにおける濃度を示す点であり、Dは完全発色状態に達する温度t1以下、完全発色温度と称すにおける濃度を示す点である。変色温度域は前記t1とt4間の温度域であり、着色状態と消色状態のいずれかの状態を呈することができ、色濃度の差の大きい領域であるt2とt3の間の温度域が実質変色温度域である。また、線分EFの長さが変色のコントラストを示す尺度であり、線分EFの中点を通る線分HGの長さがヒステリシスの程度を示す温度幅以下、ヒステリシス幅ΔHと記すであり、このΔH値が小さいと変色前後の両状態のうち常温域では特定の一方の状態しか存在しえない。また、前記ΔH値が大きいと変色前後の各状態の保持が容易となる。前記色彩記憶性を有する可逆熱変色性組成物として具体的には、完全発色温度t1を冷凍室、寒冷地等でしか得られない温度、即ち-50~0°C、好ましくは-40~-5°C、より好ましくは-30~-10°C、且つ、完全消色温度t4を摩擦体による摩擦熱、ヘアドライヤー等身近な加熱体から得られる温度、即ち45~95°C、好ましくは50~90°C、より好ましくは60~80°Cの範囲に特定し、ΔH値を40~100°Cに特定することにより、常態日常の生活温度域で呈する色彩の保持に有効に機能させることができる。前記完全消色温度t4が45°C以上であれば、夏場のような気温の高い条件下でも変色前の状態を維持でき、また、95°C以下であれば、筆記面に形成された筆跡上を摩擦部材による数回の擦過による摩擦熱で十分に消去することができる。完全消色温度t4が95°Cを越える温度の場合、摩擦部材による擦過で得られる摩擦熱が完全消色温度に達し難くなるため、容易に消去し難くなり、擦過回数が増加したり、或いは、荷重をかけ過ぎて擦過する傾向にあるため、筆記面を傷めてしまう虞がある。また、完全発色温度t1の温度設定において、消色状態が通常の使用状態において維持されるためにはより低い温度であることが好ましく、0°C以下が好適である。更に、筆記具に充填された状態の可逆熱変色性組成物を発色状態にする必要がある。そのため、筆記具、インキ組成物、或いは、マイクロカプセル顔料を予め冷却して可逆熱変色性組成物を発色させておく必要がある。製造工程における冷却手段としては汎用の冷凍庫にて冷却することが好ましいが、冷凍庫の冷却能力を考慮すると、-50°C迄が限度である。以下に可逆熱色性組成物のイ、ロ、ハ成分について化合物を例示する。本発明のイ成分である電子供与性呈色性有機化合物としては、ジフェニルメタンフタリド類、フェニルインドリルフタリド類、インドリルフタリド類、ジフェニルメタンアザフタリド類、フェニルインドリルアザフタリド類、フルオラン類、スチリノキノリン類、ジアザローダミンラクトン類等が挙げられる。以下にこれらの化合物を例示する。3,3-ビスp-ジメチルアミノフェニル-6-ジメチルアミノフタリド、3-4-ジエチルアミノフェニル-3-1-エチル-2-メチルインドール-3-イルフタリド、3,3-ビス1-n-ブチル-2-メチルインドール-3-イルフタリド、3,3-ビス2-エトキシ-4-ジエチルアミノフェニル-4-アザフタリド、3-2-エトキシ-4-N-エチルアニリノフェニル-3-1-エチル-2-メチルインドール-3-イル-4-アザフタリド、3,6-ジフェニルアミノフルオラン、3,6-ジメトキシフルオラン、3,6-ジ-n-ブトキシフルオラン、2-メチル-6-N-エチル-N-p-トリルアミノフルオラン、3-クロロ-6-シクロヘキシルアミノフルオラン、2-メチル-6-シクロヘキシルアミノフルオラン、2-2-クロロアミノ-6-ジブチルアミノフルオラン、2-2-クロロアニリノ-6-ジ-n-ブチルアミノフルオラン、2-3-トリフルオロメチルアニリノ-6-ジエチルアミノフルオラン、2-N-メチルアニリノ-6-N-エチル-N-p-トリルアミノフルオラン、1,3-ジメチル-6-ジエチルアミノフルオラン、2-クロロ-3-メチル-6-ジエチルアミノフルオラン、2-アニリノ-3-メチル-6-ジエチルアミノフルオラン、2-アニリノ-3-メチル-6-ジ-n-ブチルアミノフルオラン、2-キシリジノ-3-メチル-6-ジエチルアミノフルオラン、1,2-ベンツ-6-ジエチルアミノフルオラン、1,2-ベンツ-6-N-エチル-N-イソブチルアミノフルオラン、1,2-ベンツ-6-N-エチル-N-イソアミルアミノフルオラン、2-3-メトキシ-4-ドデコキシスチリルキノリン、スピロ5H-1ベンゾピラノ2,3-dピリミジン-5,1′3′Hイソベンゾフラン-3′-オン、2-ジエチルアミノ-8-ジエチルアミノ-4-メチル-スピロ5H-1ベンゾピラノ2,3-gピリミジン-5,1′3′Hイソベンゾフラン-3-オン、2-ジ-n-ブチルアミノ-8-ジ-n-ブチルアミノ-4-メチル-スピロ5H-1ベンゾピラノ2,3-gピリミジン-5,1′3′Hイソベンゾフラン-3-オン、2-ジ-n-ブチルアミノ-8-ジエチルアミノ-4-メチル-スピロ5H-1ベンゾピラノ2,3-gピリミジン-5,1′3′Hイソベンゾフラン-3-オン、2-ジ-n-ブチルアミノ-8-N-エチル-N-i-アミルアミノ-4-メチル-スピロ5H-1ベンゾピラノ2,3-gピリミジン-5,1′3′Hイソベンゾフラン-3-オン、2-ジブチルアミノ-8-ジペンチルアミノ-4-メチル-スピロ[5H-1ベンゾピラノ2,3-gピリミジン-5,1′3′H-イソベンゾフラン]-3-オン、3-2-メトキシ-4-ジメチルアミノフェニル-3-1-ブチル-2-メチルインドール-3-イル-4,5,6,7-テトラクロロフタリド、3-2-エトキシ-4-ジエチルアミノフェニル-3-1-エチル-2-メチルインドール-3-イル-4,5,6,7-テトラクロロフタリド、3-2-エトキシ-4-ジエチルアミノフェニル-3-1-ペンチル-2-メチルインドール-3-イル-4,5,6,7-テトラクロロフタリド、4,5,6,7-テトラクロロ-3-4-ジメチルアミノ-2-メチルフェニル-3-1-エチル-2-メチル-1H-インドール-3-イル-13H-イソベンゾフラノン、3 ́,6 ́-ビスフェニル2-メチルフェニルアミノ-スピロ[イソベンゾフラン-13H,9 ́-9Hキサンテン]-3-オン、3 ́,6 ́-ビスフェニル3-メチルフェニルアミノ-スピロ[イソベンゾフラン-13H,9 ́-9Hキサンテン]-3-オン、3 ́,6 ́-ビスフェニル3-エチルフェニルアミノ-スピロ[イソベンゾフラン-13H,9 ́-9Hキサンテン]-3-オン等を挙げることができる。更には、蛍光性の黄色乃至赤色の発色を発現させるのに有効な、ピリジン系、キナゾリン系、ビスキナゾリン系化合物等を挙げることができ、4-[2,6-ビス2-エトキシフェニル-4-ピリジニル]-N,N-ジメチルベンゼンアミンを例示できる。前記ロ成分の電子受容性化合物としては、活性プロトンを有する化合物群、偽酸性化合物群酸ではないが、組成物中で酸として作用して成分イを発色させる化合物群、電子空孔を有する化合物群等がある。活性プロトンを有する化合物を例示すると、フェノール性水酸基を有する化合物としては、モノフェノール類からポリフェノール類があり、さらにその置換基としてアルキル基、アリール基、アシル基、アルコキシカルボニル基、カルボキシ基及びそのエステル又はアミド基、ハロゲン基等を有するもの、及びビス型、トリス型フェノール等、フェノール-アルデヒド縮合樹脂等を挙げることができる。又、前記フェノール性水酸基を有する化合物の金属塩であってもよい。以下に具体例を挙げる。フェノール、o-クレゾール、ターシャリーブチルカテコール、ノニルフェノール、n-オクチルフェノール、n-ドデシルフェノール、n-ステアリルフェノール、p-クロロフェノール、p-ブロモフェノール、o-フェニルフェノール、p-ヒドロキシ安息香酸n-ブチル、p-ヒドロキシ安息香酸n-オクチル、レゾルシン、没食子酸ドデシル、2,2-ビス4-ヒドロキシフェニルプロパン、4,4-ジヒドロキシジフェニルスルホン、1,1-ビス4-ヒドロキシフェニルエタン、2,2-ビス4-ヒドロキシ-3-メチルフェニルプロパン、ビス4-ヒドロキシフェニルスルフィド、1-フェニル-1,1-ビス4-ヒドロキシフェニルエタン、1,1-ビス4-ヒドロキシフェニル-3-メチルブタン、1,1-ビス4-ヒドロキシフェニル-2-メチルプロパン、1,1-ビス4-ヒドロキシフェニルn-ヘキサン、1,1-ビス4-ヒドロキシフェニルn-ヘプタン、1,1-ビス4-ヒドロキシフェニルn-オクタン、1,1-ビス4-ヒドロキシフェニルn-ノナン、1,1-ビス4-ヒドロキシフェニルn-デカン、1,1-ビス4-ヒドロキシフェニルn-ドデカン、1,1-ビス4-ヒドロキシフェニル2-エチルヘキサン、2,2-ビス4-ヒドロキシフェニルブタン、2,2-ビス4-ヒドロキシフェニルエチルプロピオネート、2,2-ビス4-ヒドロキシフェニル-4-メチルペンタン、2,2-ビス4-ヒドロキシフェニルヘキサフルオロプロパン、2,2-ビス4-ヒドロキシフェニルn-ヘプタン、2,2-ビス4-ヒドロキシフェニルn-ノナン等がある。前記フェノール性水酸基を有する化合物が最も有効な熱変色特性を発現させることができるが、芳香族カルボン酸及び炭素数2~5の脂肪族カルボン酸、カルボン酸金属塩、酸性リン酸エステル及びそれらの金属塩、1、2、3-トリアゾール及びその誘導体から選ばれる化合物等であってもよい。前記イ、ロ成分による電子授受反応を特定温度域において可逆的に生起させる反応媒体のハ成分について説明する。前記ハ成分としては、アルコール類、エステル類、ケトン類、エーテル類を挙げることができる。前記ハ成分として好ましくは、色濃度-温度曲線に関し、大きなヒステリシス特性温度変化による着色濃度の変化をプロットした曲線が、温度を低温側から高温側へ変化させる場合と、高温側から低温側へ変化させる場合で異なるを示して変色する、色彩記憶性を示す可逆熱変色性組成物を形成できる5°C以上50°C未満のΔT値融点-曇点を示すカルボン酸エステル化合物、例えば、分子中に置換芳香族環を含むカルボン酸エステル、無置換芳香族環を含むカルボン酸と炭素数10以上の脂肪族アルコールのエステル、分子中にシクロヘキシル基を含むカルボン酸エステル、炭素数6以上の脂肪酸と無置換芳香族アルコール又はフェノールのエステル、炭素数8以上の脂肪酸と分岐脂肪族アルコール又はエステル、ジカルボン酸と芳香族アルコール又は分岐脂肪族アルコールのエステル、ケイ皮酸ジベンジル、ステアリン酸ヘプチル、アジピン酸ジデシル、アジピン酸ジラウリル、アジピン酸ジミリスチル、アジピン酸ジセチル、アジピン酸ジステアリル、トリラウリン、トリミリスチン、トリステアリン、ジミリスチン、ジステアリン等が用いられる。また、炭素数9以上の奇数の脂肪族一価アルコールと炭素数が偶数の脂肪族カルボン酸から得られる脂肪酸エステル化合物、n-ペンチルアルコール又はn-ヘプチルアルコールと炭素数10乃至16の偶数の脂肪族カルボン酸より得られる総炭素数17乃至23の脂肪酸エステル化合物も有効である。具体的には、酢酸n-ペンタデシル、酪酸n-トリデシル、酪酸n-ペンタデシル、カプロン酸n-ウンデシル、カプロン酸n-トリデシル、カプロン酸n-ペンタデシル、カプリル酸n-ノニル、カプリル酸n-ウンデシル、カプリル酸n-トリデシル、カプリル酸n-ペンタデシル、カプリン酸n-ヘプチル、カプリン酸n-ノニル、カプリン酸n-ウンデシル、カプリン酸n-トリデシル、カプリン酸n-ペンタデシル、ラウリン酸n-ペンチル、ラウリン酸n-ヘプチル、ラウリン酸n-ノニル、ラウリン酸n-ウンデシル、ラウリン酸n-トリデシル、ラウリン酸n-ペンタデシル、ミリスチン酸n-ペンチル、ミリスチン酸n-ヘプチル、ミリスチン酸n-ノニル、ミリスチン酸n-ウンデシル、ミリスチン酸n-トリデシル、ミリスチン酸n-ペンタデシル、パルミチン酸n-ペンチル、パルミチン酸n-ヘプチル、パルミチン酸n-ノニル、パルミチン酸n-ウンデシル、パルミチン酸n-トリデシル、パルミチン酸n-ペンタデシル、ステアリン酸n-ノニル、ステアリン酸n-ウンデシル、ステアリン酸n-トリデシル、ステアリン酸n-ペンタデシル、エイコサン酸n-ノニル、エイコサン酸n-ウンデシル、エイコサン酸n-トリデシル、エイコサン酸n-ペンタデシル、ベヘニン酸n-ノニル、ベヘニン酸n-ウンデシル、ベヘニン酸n-トリデシル、ベヘニン酸n-ペンタデシル等を挙げることができる。また、ケトン類としては、総炭素数が10以上の脂肪族ケトン類が有効であり、2-デカノン、3-デカノン、4-デカノン、2-ウンデカノン、3-ウンデカノン、4-ウンデカノン、5-ウンデカノン、2-ドデカノン、3-ドデカノン、4-ドデカノン、5-ドデカノン、2-トリデカノン、3-トリデカノン、2-テトラデカノン、2-ペンタデカノン、8-ペンタデカノン、2-ヘキサデカノン、3-ヘキサデカノン、9-ヘプタデカノン、2-ペンタデカノン、2-オクタデカノン、2-ノナデカノン、10-ノナデカノン、2-エイコサノン、11-エイコサノン、2-ヘンエイコサノン、2-ドコサノン、ラウロン、ステアロン等を挙げることができる。また、総炭素数が12乃至24のアリールアルキルケトン類、例えば、n-オクタデカノフェノン、n-ヘプタデカノフェノン、n-ヘキサデカノフェノン、n-ペンタデカノフェノン、n-テトラデカノフェノン、4-n-ドデカアセトフェノン、n-トリデカノフェノン、4-n-ウンデカノアセトフェノン、n-ラウロフェノン、4-n-デカノアセトフェノン、n-ウンデカノフェノン、4-n-ノニルアセトフェノン、n-デカノフェノン、4-n-オクチルアセトフェノン、n-ノナノフェノン、4-n-ヘプチルアセトフェノン、n-オクタノフェノン、4-n-ヘキシルアセトフェノン、4-n-シクロヘキシルアセトフェノン、4-tert-ブチルプロピオフェノン、n-ヘプタフェノン、4-n-ペンチルアセトフェノン、シクロヘキシルフェニルケトン、ベンジル-n-ブチルケトン、4-n-ブチルアセトフェノン、n-ヘキサノフェノン、4-イソブチルアセトフェノン、1-アセトナフトン、2-アセトナフトン、シクロペンチルフェニルケトン等を挙げることができる。また、エーテル類としては、総炭素数10以上の脂肪族エーテル類が有効であり、ジペンチルエーテル、ジヘキシルエーテル、ジヘプチルエーテル、ジオクチルエーテル、ジノニルエーテル、ジデシルエーテル、ジウンデシルエーテル、ジドデシルエーテル、ジトリデシルエーテル、ジテトラデシルエーテル、ジペンタデシルエーテル、ジヘキサデシルエーテル、ジオクタデシルエーテル、デカンジオールジメチルエーテル、ウンデカンジオールジメチルエーテル、ドデカンジオールジメチルエーテル、トリデカンジオールジメチルエーテル、デカンジオールジエチルエーテル、ウンデカンジオールジエチルエーテル等を挙げることができる。また、前記ハ成分として、下記一般式1で示される化合物を用いることもできる。式中、R1は水素原子又はメチル基を示し、mは0~2の整数を示し、X1、X2のいずれか一方は-CH2nOCOR2又は-CH2nCOOR2、他方は水素原子を示し、nは0~2の整数を示し、R2は炭素数4以上のアルキル基又はアルケニル基を示し、Y1及びY2は水素原子、炭素数1~4のアルキル基、メトキシ基、又は、ハロゲンを示し、r及びpは1~3の整数を示す。前記式1で示される化合物のうち、R1が水素原子の場合、より広いヒステリシス幅を有する可逆熱変色性組成物が得られるため好適であり、更にR1が水素原子であり、且つ、mが0の場合がより好適である。なお、式1で示される化合物のうち、より好ましくは下記一般式2で示される化合物が用いられる。式中のRは炭素数8以上のアルキル基又はアルケニル基を示すが、好ましくは炭素数10~24のアルキル基、更に好ましくは炭素数12~22のアルキル基である。前記化合物として具体的には、オクタン酸-4-ベンジルオキシフェニルエチル、ノナン酸-4-ベンジルオキシフェニルエチル、デカン酸-4-ベンジルオキシフェニルエチル、ウンデカン酸-4-ベンジルオキシフェニルエチル、ドデカン酸-4-ベンジルオキシフェニルエチル、トリデカン酸-4-ベンジルオキシフェニルエチル、テトラデカン酸-4-ベンジルオキシフェニルエチル、ペンタデカン酸-4-ベンジルオキシフェニルエチル、ヘキサデカン酸-4-ベンジルオキシフェニルエチル、ヘプタデカン酸-4-ベンジルオキシフェニルエチル、オクタデカン酸-4-ベンジルオキシフェニルエチルを例示できる。更に、前記ハ成分として、下記一般式3で示される化合物を用いることもできる。式中、Rは炭素数8以上のアルキル基又はアルケニル基を示し、m及びnはそれぞれ1~3の整数を示し、X及びYはそれぞれ水素原子、炭素数1~4のアルキル基、炭素数1~4のアルコキシ基、ハロゲンを示す。前記化合物として具体的には、オクタン酸11-ジフェニルメチル、ノナン酸11-ジフェニルメチル、デカン酸11-ジフェニルメチル、ウンデカン酸11-ジフェニルメチル、ドデカン酸11-ジフェニルメチル、トリデカン酸11-ジフェニルメチル、テトラデカン酸11-ジフェニルメチル、ペンタデカン酸11-ジフェニルメチル、ヘキサデカン酸11-ジフェニルメチル、ヘプタデカン酸11-ジフェニルメチル、オクタデカン酸11-ジフェニルメチルを例示できる。更に、前記ハ成分として下記一般式4で示される化合物を用いることもできる。式中、Xは水素原子、炭素数1乃至4のアルキル基、メトキシ基、ハロゲン原子のいずれかを示し、mは1乃至3の整数を示し、nは1乃至20の整数を示す。前記化合物としては、マロン酸と2-4-アミノ]-2′-メチルフェニルアミノ-スピロ[イソベンゾフラン-1、9′-[9H]キサンテン]-3-オン5.0部、ロ成分として4,4′-2-エチルヘキサン-1、1-ジイルジフェノール5.0部、2,2-ビス4′-ヒドロキシフェニル-ヘキサフルオロプロパン5.0部、ハ成分としてカプリン酸4-ベンジルオキシフェニルエチル50.0部からなる色彩記憶性を有する可逆熱変色性組成物を内包したマイクロカプセル顔料懸濁液を得た。前記懸濁液を遠心分離してマイクロカプセル顔料Aを単離した。可逆熱変色性インキ組成物の調製前記マイクロカプセル顔料の平均粒子径は2.0μm、完全消色温度は58°Cであり、完全発色温度は-20°Cであり、温度変化によりピンク色から無色に変色する。前記マイクロカプセル顔料予め-20°C以下に冷却してマイクロカプセル顔料をピンク色に発色させたものを着色剤として用いた。前記可逆熱変色性マイクロカプセル顔料20.0部、キサンタンガム商品名:ケルザンST、三晶株製0.3部、糖混合物商品名:サンデック30、三和澱粉工業株製1.5部、潤滑剤商品名:プライサーフAL、第一工業製薬株製1.0部、トリエタノールアミン1.0部、水76.2部を混合して可逆熱変色性インキ組成物を得た。インキ収容管の作製第一層内層として、ポリプロピレン押し出し成形グレード、MFR:1~10、第二層中間層としてエチレンビニルアルコール共重合樹脂酸素透過速度0.4cc20μm/m2dayatm、第三層外層としてポリプロピレン押し出し成形グレード、MFR:1~10を用いて、押し出し成形機多層押し出し金型、3種3層により内径1.7mm、外径3.1mm厚の形で筒状に押し出し成形し、長さを100mmに切断してインキ収容管を作製した。なお、前記インキ収容管の第一層の肉厚は、0.19mm、第二層の肉厚は0.09mm、第三層の肉厚は0.42mmであった。ボールペンレフィルの作製図4参照前記インキ組成物6をインキ収容管5に吸引充填し、樹脂製接続部材ホルダー4を介して金属製のパイプの先端近傍を外面より内方に押圧変形させて形成したボール抱持部に直径0.5mmのステンレス鋼ボール3を抱持したボールペンチップ2と連結させた。次いで、前記ポリプロピレン製パイプの後端よりインキ逆流防止体7液栓を充填し、更に尾栓をパイプの後部に嵌合させてボールペンレフィル1を得た。前記ボールペンレフィルを用いて、以下の試験を行なった。実施例2インキ収容管の作製第一層内層としてポリプロピレン押し出し成形グレード、MFR:1~10とポリオレフィン系接着樹脂の8対2混合物、第二層中間層として、エチレンビニルアルコール共重合樹脂酸素透過速度1.5cc20μm/m2dayatm、第三層外層としてポリプロピレン押し出し成形グレード、MFR:1~10とポリオレフィン系接着樹脂の8対2混合物の8対2混合物を用いて、押し出し成形機多層押し出し金型、3種3層により内径1.7mm、外径3.1mm厚の形で筒状に押し出し成形し、長さを100mmに切断してインキ収容管を作製した。なお、前記インキ収容管の第一層の肉厚は、0.19mm、第二層の肉厚は0.09mm、第三層の肉厚は0.42mmであった。前記インキ収容管を用いた以外は実施例1と同様の方法によりボールペンレフィルを得た。実施例3インキ収容管の作製第一層内層として、ポリプロピレン押し出し成形グレード、MFR:1~10、第二層としてポリオレフィン系接着樹脂、第三層としてエチレンビニルアルコール共重合樹脂酸素透過速度0.4cc20μm/m2dayatm、第四層としてポリオレフィン系接着樹脂、第五層外層としてポリプロピレン押し出し成形グレード、MFR:1~10を用いて、押し出し成形機多層押し出し金型、5種5層により内径1.7mm、外径3.1mm厚の形で筒状に押し出し成形し、長さを100mmに切断してインキ収容管を作製した。なお、前記インキ収容管の第一層の肉厚は、0.2mm、第二層の肉厚は0.06mm、第三層の肉厚は0.09mm、第四層の肉厚は、0.06mm、第五層の肉厚は0.29mmであった。前記インキ収容管を用いた以外は実施例1と同様の方法によりボールペンレフィルを得た。実施例4インキ収容管の作製第一層内層として、ポリプロピレン押し出し成形グレード、MFR:1~10、第二層としてポリオレフィン系接着樹脂、第三層としてエチレンビニルアルコール共重合樹脂酸素透過速度0.4cc20μm/m2dayatm、第四層としてポリオレフィン系接着樹脂、第五層外層として環状オレフィンコポリマーMFR:5~20を用いて、押し出し成形機多層押し出し金型、5種5層により内径1.7mm、外径3.1mm厚の形で筒状に押し出し成形し、長さを100mmに切断してインキ収容管を作製した。なお、前記インキ収容管の第一層の肉厚は、0.2mm、第二層の肉厚は0.06mm、第三層の肉厚は0.09mm、第四層の肉厚は、0.06mm、第五層の肉厚は0.29mmであった。前記インキ収容管を用いた以外は実施例1と同様の方法によりボールペンレフィルを得た。比較例1インキ収容管の作製ポリプロピレン押し出し成形グレードMFR:1~10を用いて、押し出し成形機により内径1.7mm、外径3.1mm厚の形で筒状に押し出し成形し、長さを100mmに切断してインキ収容管を作製した。なお、前記インキ収容管の肉厚は、0.7mmであった。各ボールペンレフィルを用いて以下の試験を行った。耐光性試験各ボールペンレフィルをキセノン耐光試験機スガ試験機、キセノンランプ適用により照射強度180W/m2にて300時間光照射した後、レフィルを透して視認されるインキの色調を初期と比較した外観試験。各ボールペンレフィルを、走行試験機にセットし、JISP3201筆記用紙Aに螺旋状の丸を連続筆記して筆記開始直後と書ききり終了直前の筆跡の状態を目視により観察した。以下の表に外観試験及び筆記試験の結果を以下の表に示す。なお、表中の試験結果の記号に関する評価は以下の通りである。外観試験○:初期と比較してインキの色調に変化がみられなかった。×:初期と比較してインキは変色がみられた。筆記試験○:筆記開始直後と筆記終了直前の筆跡の色調に変化がみられなかった。×:筆記開始直後と筆記終了直前の筆跡の色調に著しい変色がみられた。応用例1ボールペンの作製実施例2で得たボールペンレフィルを、軸筒9内に組み込み、出没式ボールペン8を得た図5参照。なお、前記出没式ボールペンは、ボールペンレフィルに設けられた筆記先端部が外気に晒された状態で軸筒内に収納されており、軸筒後部に設けられた出没機構ノック機構の作動によって軸筒前端開口部から筆記先端部が突出する構造である。出没機構の作動により軸筒前端開口部からボールペンチップを出没させた状態で筆記して得られる初期の筆跡は青色を呈していた。なお、前記筆跡は、出没機構に設けたSEBS樹脂製の摩擦部材10を用いて摩擦することにより消色させることができる。応用例2ボールペンの作製実施例3で得たボールペンレフィルを、軸筒9内に組み込み、出没式ボールペン8を得た図6参照。なお、前記出没式ボールペンは、ボールペンレフィルに設けられた筆記先端部が外気に晒された状態で軸筒内に収納されており、軸筒側面に設けられたクリップ形状の出没機構スライド機構の作動によって軸筒前端開口部から筆記先端部が突出する構造である。出没機構の作動により軸筒前端開口部からボールペンチップを出没させた状態で筆記して得られる初期の筆跡は青色を呈していた。なお、前記筆跡は、軸筒後端部に設けたSEBS樹脂製の摩擦部材10を用いて摩擦することにより消色させることができる。応用例3マイクロカプセル顔料の調製イ成分として2-2-クロロアミノ-6-ジブチルアミノフルオラン4.5部、ロ成分として4,4′-2-エチルヘキサン-1、1-ジイルジフェノール3.0部、2,2-ビス4′-ヒドロキシフェニル-ヘキサフルオロプロパン5.0部、ハ成分としてカプリン酸4-ベンジルオキシフェニルエチル50.0部からなる色彩記憶性を有する可逆熱変色性組成物を内包したマイクロカプセル顔料懸濁液を得た。前記懸濁液を遠心分離して可逆熱変色性マイクロカプセル顔料Bを単離した。前記マイクロカプセル顔料の平均粒子径は2.3μm、完全消色温度は56°Cであり、完全発色温度は-20°Cであり、温度変化により黒色から無色に変色する。前記マイクロカプセル顔料予め-20°C以下に冷却してマイクロカプセル顔料を黒色に発色させたものを着色剤として用いた。前記可逆熱変色性マイクロカプセル顔料20.0部、キサンタンガム商品名:ケルザンST、三晶株製0.3部、糖混合物商品名:サンデック30、三和澱粉工業株製1.5部、潤滑剤商品名:プライサーフAL、第一工業製薬株製1.0部、トリエタノールアミン1.0部、水76.2部を混合して可逆熱変色性インキ組成物を得た。ボールペンレフィルの作製前記インキ組成物を実施例3と同様のインキ収容管に収容してボールペンレフィルを得た。ボールペンの作製前記ボールペンレフィルと、実施例3で得たボールペンレフィルを、光遮蔽性軸筒9内に組み込み、出没機構の作動によっていずれかのボールペン用レフィルの筆記先端部が軸筒前端開口部から出没する出没式ボールペン8を得た図7参照。なお、前記軸筒先端の開口部近傍には、SEBS樹脂製の摩擦部材10を設けてなる。出没機構の作動により軸筒前端開口部からボールペンチップを出没させた状態で筆記して得られる初期の筆跡はピンク色、黒色を呈していた。なお、前記筆跡は摩擦部材を用いて摩擦することにより消色させることができる。応用例5実施例3で得たボールペンレフィルのインキ収容管の後部にインキ組成物と同一色の操作体を嵌着した。応用例4で得たボールペンレフィルのインキ収容管の後部にインキ組成物と同一色の操作体を嵌着した。ボールペンの作製前記のようにして得た二本のボールペン用レフィルを、後部に開閉自在の蓋部11を有する透明な軸筒9に組み込み、蓋部を閉めた後、出没機構の操作体の作動によっていずれかのボールペン用レフィルの筆記先端部が軸筒前端開口部から出没する出没式ボールペン8を得た図8参照。なお、前記軸筒先端の開口部近傍には、SEBS樹脂製の摩擦部材10を設けてなる。出没機構の作動により軸筒前端開口部からボールペンチップを出没させた状態で筆記して得られる初期の筆跡はピンク色、黒色を呈していた。なお、前記筆跡は摩擦部材を用いて摩擦することにより消色させることができる。"